FR 2612836 A2 19880930 FR 8704064 A 19870324 La présente invention est relative à un matériau composite destiné à être utilisé en tant que protection pour des objets susceptibles d'être détériorés par la foudre. On a décrit au brevet principal un matériau du type fibres/résine armé de fils métalliques entrelacés, caractérisé en ce qu'il comprend un treillis en bronze, de la qualité dite "à braser" ayant une teneur en étain de 5 à 7%, et une couche externe de peinture conductrice, et dans lequel ledit treillis est formé de fils ayant un diamètre d'environ 0,07 nrn for 2 mant des mailles de 0,94 à 1,04 mm, dont la masse au m est d'environ 64 à 72g et présentant une surface de passage de 85 à 97%. Bien que ce matériau se soit révélé tout à fait satisfaisant, on a cependant constaté qu'il présentait dans son utilisation certaines difficultés. En effet, dans un conteneur réalisé au moyen de ce matériau, les pièces métalliques extérieures telles que poignées, moyens de levage et de connexion avec la terre sont fixés sur des inserts métalliques brasés sur le treillis en bronze. Compte tenu en premier lieu des caractéristiques dimensionnelles des fils du treillis, et plus particulièrement de leur faible diamètre,cette opération de brasage est extrêmement délicate et, en second lieu,du fait qu elle doit être faite avant la stratification du treil-lis dans la paroi, qui est également délicate en raison de la fragilité des brasures, la demanderesse a recherché le moyen de supprimer ce brasage tout en conservant les caractéristiques avantageuses du matériau qui sont déterminantes pour son efficacité. La présente addition a en conséquence pour but de réaliser un tel matériau ne nécessitant pas de réaliser une liaison soudée ou brasée entre le treillis et des inserts métalliques. Elie a pour objet à cet effet un matériau de protection contre la foudre, du type décrit au brevet principal, comportant au moins une pièce métallique fixée en contact sur sa surface externe, comprenant un treillis en bronze incorporé à un matériau composite et formé de fils de bronze ayant un diamètre d'environ 0,07 mm formant des mailles de 0,94 à 1,04 mm, dont la masse au m2 est d'environ 64 à 72g et ayant une surface de passage de 85 à 97%, et dans lequel lesdites pièces métalliques sont reliées d'une part entre elles au moyen d'un conducteur de terre et d'autre part audit treillis, caractérisé en ce que la liaison entre lesdites pièces métalliques et le treillis est assurée mécaniquement au moyen d'un organe dilatable par compression disposé avec l'une desdites pièces dans un trou du treillis, et en ce que la liaison entre lesdites pièces et avec la terre est réalisée au moyen d'un conducteur disposé sur la surface du matériau qui n'est pas exposé à la foudre et serré entre lesdites pièces et ladite surface. Dans un mode de réalisation préféré au moins une pièce métallique externe est constituée, ou fixée, par au moins un ensemble vis-écrous ou au moins un rivet disposés à travers le matériau et, suivant une autre caractéristique de l'invention, ledit organe dilatable est une entretoise coaxiale à l'une desdites vis ou rivet et disposée de telle sorte que le serrage de l'écrou ou le rivetage provoque un écrasement et un gonflement de l'entretoise dans le trou du treillis, en contact mécanique avec celui-ci. La description qui va suivre, en regard des dessins annexés à titre d'exemple non limitatif, permettra de bien comprendre comment l'invention peut être mise en pratique. La figure unique est une vue partielle en coupe d'une paroi d'un conteneur, comportant une #pièce métallique apparente sur sa surface externe, suivant l'invention. En se référant au dessin, la paroi du conteneur comprend, de l'intérieur vers l'extérieur, une couche porteuse en résine armée de fibres de verre désignée par la référence 2, cette couche porteuse 2 présente une épaisseur suffisante pour assurer la résistance mécanique nécessaire à la paroi du conteneur. Sur cette première couche 2 est disposé un treillis 3 en fils de bronze entrelacés, recouvert lui-même par une seconde couche 4 de résine armée de fibres de verre. Comme décrit au brevet principal, la seconde couche 4 a une épaisseur d'environ 1 mm et les fils du treillis ont un diamètre d'environ 0,07 mm, formant des mailles de 0,94 à 1,04 mm, le treillis ayant une masse d'environ 64 à 72g au m2 et une surface de passage de 85 à 97%. La seconde couche 4 est elle-même revêtue d'une couche 5 de peinture conductrice. Suivant l'exemple représenté au dessin, une pièce métallique apparente sur la surface externe du conteneur est constituée par un ensemble à vis 20 et écrou 21. Suivant l'invention la vis 20 est disposée dans un trou 22 percé à travers la couche 2, le treillis 3 et les couches 4 et 5. Le trou 22 est contre-alésé comme indiqué par la référence 23 sur une partie de l'épaisseur de l'ensemble des couches 2 et 4 qui est supérieure à l'épaisseur de la couche 4 et du treillis 3, donc supérieure à 1,14 mm. Dans ce contre-alésage, ou lamage, 23, est disposée une entretoise 24 en cuivre recuit qui suivant l'exemple représenté est de forme tubulaire et entoure la queue de la vis 20, l'épaisseur de l'entretoise étant choisie de manière à laisser subsister dans le diamètre du lamage un jeu d'environ 0,2 mm, et sa longueur étant choisie de façon à dépasser d'environ 0,5 mm la profondeur du contre-alésage 23, de manière à faire saillie de quelques dixièmes de mm lorsqu'elle est en butée au fond du lamage, avant la pose de la vis 20. Une plaquette, ou une rondelle 25 est disposée entre la tête de la vis 20 et la surface externe de la paroi. Une plaquette ou rondelle analogue 26 est également interposée entre l'écrou 21 et la surface interne du conteneur. Un conducteur 11 est disposé entre deux pièces métalliques telles que l'ensemble 20, 21, le long de la surface interne et serré entre la plaquette ou rondelle 26 de chaque pièce, ce conducteur étant avantageusement un fil de cuivre de 1 mm de diamètre. Lors du serrage de l'ensemble vis-écrou 20, 21, non seulement le conducteur 11 est fortement maintenu sous la plaquette 26, mais en outre l'entretoise est écrasée dans le lamage 23 ce qui provoque une augmentation de son diamètre et son blocage dans celui-ci en contact mécanique avec le treillis 3. On comprend bien entendu que l'ensemble vis-écrou peut être remplacé par un ensemble de rivet dont la pose provoque le même résultat. On comprend également que grâce à cet agencement il n'est alors plus nécessaire de prévoir des inserts métalliques externes dans le stratifié, aux emplacements des pièces métalliques et que, par conséquent, l'opération délicate du brasage est supprimée. On remarquera aussi qu'il est ainsi possible de réaliser des panneaux, en tant que demi-produit, sur lesquels des pièces métalliques peuvent être fixées à volonté, en fonction des besoins et sans définition préalable. Enfin on peut appliquer l'invention à tout matériau comportant un treillis quels que soient le diamètre et la matière métallique des fils constituant ledit treillis. REVENDICATIONS 1. Matériau de protection contre la foudre, du type décrit au brevet principal, comportant au moins une pièce métallique fixée en contact sur sa surface externe, comprenant un treillis en bronze incorporé à un matériau composite et formé de fils de bronze ayant un diamètre d'environ 0,07 mm formant des 2 mailles de 0,94 à 1,04 mm, dont la masse au m est d'environ 64 à 72g et ayant une surface de passage de 85 à 97%, et dans lequel lesdites pièces métalliques sont reliées d'une part entre elles au moyen d'un conducteur de terre et d'autre part audit treillis, caractérisé en ce que la liaison entre lesdites pièces métalliques (20, 21) et le treillis (3) est assurée mécaniquement au moyen d'un organe (24) dilatable par compression disposé avec l'une desdites pièces dans un trou (22) du treillis, et en ce que la liaison entre lesdites pièces (20, 21) et avec la terre est réalisée au moyen d'un conducteur (11) disposé sur la surface du matériau qui n'est pas exposée à la foudre et serré entre lesdites pièces et ladite surface. 2. Matériau suivant la revendication 1, dans lequel ladite pièce métallique est constituée, ou fixée, par au moins un ensemble vis-écrou ou au moins un rivet traversant le matériau, caractérisé en ce que ledit organe dilatable (24) est une entretoise coaxiale à l'une desdites vis ou rivet (20, 21) et disposée de telle sorte que le serrage de l'écrou ou de rivetage provoque un écrasement et un gonflement de l'entretoise (24) dans le trou (23) du treillis (3), en contact mécanique avec celui-ci. 3. Matériau suivant la revendication 2, caractérisé en ce qu'une plaquette ou une rondelle (26) est disposée entre la surface du matériau qui n'est pas exposée à la foudre et l'un des éléments de l'ensemble vis-écrou ou le rivet (20, 21), et en ce que ledit conducteur (11) est serré entre celui-ci et ladite surface. 4. Matériau suivant l'une quelconque des revendications 1 à 3, caractérisé en ce que ledit trou (22) comporte un contre-alésage, ou lamage (23) à son extrémité débouchant sur la face du matériau exposée à la foudre, ladite entretoise (24) ayant une longueur un peu supérieure à la profondeur dudit lamage (23) de manière à être écrasée axialement par le serrage de la vis ou du rivet. 5. Matériau suivant la revendication 4, caractérisé en ce que ladite entretoise (24) est un tube en cuivre recuit.